(57)【要約】【課題】成膜される金属酸化物膜への酸素負イオンの入射を低減させることができるマグネトロンスパッタリング装置、これを用いた金属酸化物膜の製造方法を提供する。【解決手段】装置１は、金属酸化物よりなるターゲット４を保持するためのターゲットホルダー２と、ターゲットホルダー２に保持されるターゲット４の表面４０と対向しかつ略平行なステージ面３０を備えるステージ３とを有する。ターゲット４の表面４０にエロージョンが形成されると推定されるエロージョン形成推定領域４１をステージ面３０上に垂直投影した領域をエロージョン投影領域３１とし、ターゲット４の表面４０とステージ面３０との間の距離をＸｍｍとする。装置１は、エロージョン投影領域３１の外縁からステージ面３０に沿って外方に０．１５Ｘ以上０．６０Ｘｍｍ以下の範囲からなる軸外し位置７に、スパッタ粒子Ｐを堆積させる処理対象物Ｓを配置可能に構成してある。【選択図】図２
2020033594.tif 000002
【特許請求の範囲】
【請求項１】
金属酸化物より構成されるターゲットを保持するためのターゲットホルダーと、
上記ターゲットホルダーに保持される上記ターゲットの表面と対向し、かつ略平行とされたステージ面を備えるステージと、を有しており、
上記ターゲットの表面からスパッタ粒子が飛び出すことによって上記ターゲットの表面にエロージョンが形成されると推定されるエロージョン形成推定領域を上記ステージ面上に垂直投影した領域をエロージョン投影領域とするとともに、上記ターゲットの表面と上記ステージ面との間の距離をＸｍｍとしたとき、
上記エロージョン投影領域の外縁から上記ステージ面に沿って外方に０．１５Ｘｍｍ以上０．６０Ｘｍｍ以下の範囲からなる軸外し位置に、上記スパッタ粒子を堆積させる処理対象物を配置可能に構成してある、マグネトロンスパッタリング装置。
【請求項２】
上記ステージに設けられ、上記処理対象物を保持する保持部材を有しており、
上記処理対象物は、上記保持部材に保持された状態で上記軸外し位置に配置される、請求項１に記載のマグネトロンスパッタリング装置。
【請求項３】
上記ターゲットと上記ステージとの間に、スリットを有するマスク部材を有しており、
上記エロージョン形成推定領域の上記スリットに最も近い部位と、上記スリットとを結んだ直線の延長線が、上記軸外し位置と交わるように構成されている、請求項１または２に記載のマグネトロンスパッタリング装置。
【請求項４】
上記金属酸化物は、アルミニウムおよびガリウムからなる群より選択される少なくとも１種の元素がドープされた酸化亜鉛より構成される、請求項１〜３のいずれか１項に記載のマグネトロンスパッタリング装置。
【請求項５】
請求項１〜４のいずれか１項に記載のマグネトロンスパッタリング装置を用いた金属酸化物膜の製造方法であって、
上記軸外し位置に、上記処理対象物を配置し、
上記処理対象物の表面上に上記スパッタ粒子を堆積させて金属酸化物膜を成膜する、金属酸化物膜の製造方法。
【発明の詳細な説明】
【技術分野】
【０００１】
本発明は、マグネトロンスパッタリング装置および金属酸化物膜の製造方法に関する。
【背景技術】
【０００２】
従来、マグネトロンスパッタリング装置に金属酸化物からなるターゲットを設置し、ＤＣスパッタリング法にて、基板上に金属酸化物膜を成膜する試みがなされている。
【０００３】
この際、スパッタガスとしては、通常、Ａｒガスが用いられる。Ａｒは、プラズマ中で電離してＡｒ＋イオンとなり、ターゲットを構成する原子を、スパッタ粒子としてプラズマ中に叩き出す。
【０００４】
スパッタ粒子は、１０ｅＶ程度のエネルギーを有する状態で、プラズマ中に叩き出される。例えば、スパッタガスの圧力が１Ｐａである場合、スパッタ粒子の平均自由工程は、約１０ｍｍ程度となる。金属酸化物膜が成膜される基板とターゲットの間の距離が１００ｍｍであるとすると、スパッタ粒子は、基板に到達するまでにスパッタガスと数回の衝突を繰り返す。
【０００５】
スパッタ粒子とスパッタガスとの衝突は、弾性散乱である。スパッタ粒子は、スパッタガスと衝突を繰り返すうちにエネルギーを失い、スパッタガスと同程度のエネルギーとなる。これにより、スパッタ粒子の運動も方向性がなくなる。このような現象が熱化といわれている。
【０００６】
一方、ターゲットが金属酸化物からなる場合、酸素負イオンも生成する。酸素負イオンは、イオンシースにより加速され、２００ｅＶ程度のエネルギーを有する状態で、ターゲットから飛び出す。このように高いエネルギーを有する酸素負イオンは、直進性が強い。
【０００７】
このように、スパッタリングしている間では、スパッタ粒子と酸素負イオンとがターゲットから放出されている。
【０００８】
ところで、基板上に形成された金属酸化物膜に酸素負イオンが入射すると、結晶構造が破壊され、酸素欠陥が生成する。このとき、酸素欠陥が色中心となって、金属酸化物膜が着色し、キャリアである電子が酸素欠陥に捕捉され、導電性が低下する。
【０００９】
このような問題を回避するため、特許文献１には、ターゲットから放出される酸素負イオンを遮蔽可能な遮蔽壁によって試料を囲むように構成することにより、成膜される金属酸化物膜への酸素負イオンの入射を低減させるマグネトロンスパッタリング装置、これを用いた金属酸化物膜の製造方法が開示されている。
【先行技術文献】
【特許文献】
【００１０】
【特許文献１】特開２０１８−８３９７１号公報
【発明の概要】
【発明が解決しようとする課題】
【００１１】
しかしながら、従来技術は、遮蔽壁によって基板を囲んだ状態としなければ、金属酸化物膜への酸素負イオンの入射を低減させることができず、未だ改良の余地がある。
【００１２】
本発明は、かかる課題に鑑みてなされたものであり、成膜される金属酸化物膜への酸素負イオンの入射を低減させることができるマグネトロンスパッタリング装置、これを用いた金属酸化物膜の製造方法を提供しようとするものである。
【課題を解決するための手段】
【００１３】
本発明の一態様は、金属酸化物より構成されるターゲットを保持するためのターゲットホルダーと、
上記ターゲットホルダーに保持される上記ターゲットの表面と対向し、かつ略平行とされたステージ面を備えるステージと、を有しており、
上記ターゲットの表面からスパッタ粒子が飛び出すことによって上記ターゲットの表面にエロージョンが形成されると推定されるエロージョン形成推定領域を上記ステージ面上に垂直投影した領域をエロージョン投影領域とするとともに、上記ターゲットの表面と上記ステージ面との間の距離をＸｍｍとしたとき、
上記エロージョン投影領域の外縁から上記ステージ面に沿って外方に０．１５Ｘｍｍ以上０．６０Ｘｍｍ以下の範囲からなる軸外し位置に、上記スパッタ粒子を堆積させる処理対象物を配置可能に構成してある、マグネトロンスパッタリング装置にある。
【００１４】
本発明の他の態様は、上記マグネトロンスパッタリング装置を用いた金属酸化物膜の製造方法であって、
上記軸外し位置に、上記処理対象物を配置し、
上記処理対象物の表面上に上記スパッタ粒子を堆積させて金属酸化物膜を成膜する、金属酸化物膜の製造方法にある。
【発明の効果】
【００１５】
上記マグネトロンスパッタリング装置におけるスパッタリング中、ターゲットからはスパッタ粒子と酸素負イオンとが放出される。スパッタ粒子の一部は、熱化し、ターゲットの表面からステージ面に向かう方向から外れ、外部に拡散して行く。一方、酸素負イオンは、ターゲットの表面に対してほぼ垂直に放出され、ステージ面に向かってほぼ直進する。
【００１６】
ここで、上記マグネトロンスパッタリング装置では、上記特定の軸外し位置上に処理対象物を配置することができる。そのため、上記マグネトロンスパッタリング装置によれば、従来技術のように特殊な遮蔽壁によって処理対象物を囲んだ状態としなくても、成膜される金属酸化物膜への酸素負イオンの入射を低減させることができる。
【００１７】
それ故、上記マグネトロンスパッタリング装置によれば、酸素負イオン照射による着色等の不具合が抑制され、導電性が高く、膜質の良好な金属酸化物膜を製造することが可能になる。
【００１８】
上記金属酸化物膜の製造方法では、上記マグネトロンスパッタリング装置を用い、軸外し位置に処理対象物を配置し、処理対象物の表面上にスパッタ粒子を堆積させて金属酸化物膜を成膜する。そのため、上記金属酸化物膜の製造方法によれば、酸素負イオン照射による着色等の不具合が抑制され、導電性が高く、膜質の良好な金属酸化物膜を製造することができる。
【図面の簡単な説明】
【００１９】
【図１】実施形態１のマグネトロンスパッタリング装置の要部を模式的に示した説明図である。
【図２】実施形態１のマグネトロンスパッタリング装置の要部を模式的に示した他の説明図である。
【図３】実施形態１のマグネトロンスパッタリング装置において、軸外し位置内に、処理対象物である基板を配置する構成の一例を模式的に示した説明図である。
【図４】実施形態２のマグネトロンスパッタリング装置の要部を模式的に示した説明図である。
【図５】実験例１における、シリコンウェハーの外縁からの距離とシート抵抗値との関係を示したグラフである。
【図６】実験例２における、シリコンウェハーの外縁からの距離とシート抵抗値との関係を示したグラフである。
【図７】実験例３における、中心軸側の基板端面からの距離とＡＺＯ膜の膜厚との関係を示したグラフである。
【図８】実験例４における、ＡＺＯ膜の膜厚を変化させた場合の正反射率の変化を示したグラフである。
【図９】実験例５における、スパッタリング時間を変化させて成膜したＡＺＯ膜のＸ線回折パターンである。
【図１０】実験例６における、３回成膜したＡＺＯ膜の正反射率を示したグラフである。
【発明を実施するための形態】
【００２０】
（実施形態１）
実施形態１のマグネトロンスパッタリング装置、これを用いた金属酸化物膜の製造方法について、図１〜図３を用いて説明する。先ず、本実施形態のマグネトロンスパッタリング装置の構成について説明する。
【００２１】
図１および図２に例示されるように、本実施形態のマグネトロンスパッタリング装置１は、ターゲットホルダー２と、ステージ３と、を有している。
【００２２】
ターゲットホルダー２は、ターゲット４を保持するためのものである。本実施形態では、ターゲットホルダー２は、ねじ等の締結部材（不図示）によりターゲット４を保持可能とされている。ターゲット４は、金属酸化物からなり、板状等の形状に構成されている。本実施形態では、ターゲット４の外形は、円形状とすることができる。なお、ターゲットホルダー２にターゲット４が保持された状態において、ターゲット４のターゲットホルダー２側の一面がターゲット４の裏面とされ、ターゲット４のターゲットホルダー２側の一面とは反対側の一面がターゲット４の表面４０とされる。
【００２３】
ターゲット４を構成する金属酸化物は、例えば、アルミニウムおよびガリウムからなる群より選択される少なくとも１種の元素がドープされた酸化亜鉛などより構成することができる。この構成によれば、酸素負イオン照射による着色、導電性の低下が抑制され、近赤外領域において高い正反射率を有する、アルミニウムドープ酸化亜鉛膜（以下、ＡＺＯ膜ということがある。）、ガリウムドープ酸化亜鉛膜（以下、ＧＺＯ膜ということがある。）を製造することができる。また、この構成を採用したマグネトロンスパッタリング装置１により製造されるＡＺＯ膜、ＧＺＯ膜は、透明導電性であって、近赤外領域において高い正反射率を有することから、近赤外線反射膜として有用である。また、ＡＺＯ、ＧＺＯは、直接遷移型の半導体でバンドギャップが約３．３７ｅＶであるため、紫外線も吸収する。そのため、上記構成を採用したマグネトロンスパッタリング装置１により製造されるＡＺＯ膜、ＧＺＯ膜は、紫外線遮蔽膜としても有用である。
【００２４】
ステージ３は、ターゲットホルダー２に保持されるターゲット３の表面と対向し、かつ略平行とされたステージ面３０を備えている。ステージ面３０には、通常使用時に、基板等の処理対象物Ｓを載置することができる。なお、図１および図２では、鉛直方向の上方にターゲット４、鉛直方向の下方にステージ３が配置された例が示されているが、鉛直方向の上方にステージ３、鉛直方向の下方にターゲット４が配置されていてもよい。前者の配置構成によれば、処理対象物Ｓが立体的である場合に、立体的な処理対象物Ｓの表面に金属酸化物膜を成膜しやすく、また、立体的な処理対象物Ｓをステージ面３０に載置しやすいなどの利点がある。
【００２５】
本実施形態のマグネトロンスパッタリング装置１では、具体的には、ターゲットホルダー２およびステージ３は、真空チャンバー（不図示）内に設けられる。図１に例示されるように、ターゲットホルダー２のターゲット４側とは反対側の面には、ターゲット４の表面４０側に磁場を発生させるための磁石ユニット５が設けられる。本実施形態において、磁石ユニット５は、例えば、図２に模式的に例示されるように、ターゲットホルダー２に保持されたターゲット４およびステージ３の中心を通る中心軸１０上に配置された中心磁石５０と、中心磁石５０と離間された状態で中心磁石５０の外周を取り囲むように配置された周辺磁石５１とを有する構成とすることができる。なお、本実施形態では、上記中心軸１０は、真空チャンバーの中心を通る。また、ターゲット４、ステージ３には、図２に例示されるように、電源部６によって電圧を印加可能とされている。ターゲット４は、陰極として機能し、ステージ３は、陽極として機能する。なお、公知のマグネトロンスパッタリング装置が備える構成は、適宜必要に応じて、本実施形態のマグネトロンスパッタリング装置１に適用することが可能である。
【００２６】
ここで、図１および図２に示すように、マグネトロンスパッタリング装置１において、ターゲット４の表面４０からスパッタ粒子Ｐが飛び出すことによってターゲット４の表面４０にエロージョンが形成されると推定されるエロージョン形成推定領域４１をステージ面３０上に垂直投影した領域をエロージョン投影領域３１とする。また、ターゲット４の表面４０とステージ面３０との間の距離をＸｍｍとする。ターゲット４のエロージョン形成推定領域４１は、例えば、当該マグネトロンスパッタリング装置１に実際に使用するターゲット４と同じダミーターゲット等（不図示）を取り付けてＤＣスパッタリングを実施し、ダミーターゲットの表面に生じたエロージョンの位置から推定することができる。なお、図１および図２では、エロージョン形成推定領域４１が、環状を呈する例が示されている。
【００２７】
エロージョン投影領域３１、距離Ｘを上述のように定義したとき、マグネトロンスパッタリング装置１では、エロージョン投影領域３１の外縁からステージ面３０に沿って外方に０．１５Ｘｍｍ以上０．６０Ｘｍｍ以下の範囲からなる軸外し位置７に、スパッタ粒子Ｐを堆積させる処理対象物Ｓを配置可能に構成してある。なお、軸外し位置７に処理対象物Ｓを配置する構成には、軸外し位置７における鉛直方向上下の領域に処理対象物Ｓが配置される態様をも含む。また、処理対象物Ｓは、処理対象物Ｓの全てが軸外し位置７内に配置されていてもよいし、処理対象物のＳの一部が軸外し位置７内に配置され、残りの部分が軸外し位置７外に配置されていてもよい。
【００２８】
図２では、軸外し位置７の全てが、ステージ面３０の外周部に形成される例が示されている。なお、軸外し位置７の一部がステージ面３０の外周部に形成されていてもよい。このような場合、マグネトロンスパッタリング装置１は、ステージ３に設けられ、処理対象物Ｓを保持する保持部材３２をさらに有することができる。本実施形態では、処理対象物Ｓは、保持部材３２に保持された状態で軸外し位置７上に配置される。つまり、ステージ面３０の外周部に軸外し位置７が形成される場合に、保持部材３２は、ステージ面３０の外周部に処理対象物Ｓを突出させた状態となるように、処理対象物Ｓを保持可能に構成することができる。この構成によれば、ステージ面３０上に軸外し位置７がない場合でも、保持部材３２により軸外し位置７上に処理対象物Ｓを確実に配置することが可能になる。
【００２９】
なお、図１および図３では、処理対象物Ｓの一例として矩形状の基板が示されている。また、図３に示されるように、保持部材３２は、具体的には、ねじ等の締結部材３２１によってステージ面３０に固定可能に構成されている。図３では、長手方向を有する金属板材（例えば、アルミニウム、アルミニウム合金板材等）より形成された保持部材３２の先端部に、スパッタ粒子Ｐの堆積面がステージ面３０に沿うように基板が保持されている例が示されている。
【００３０】
上述した軸外し位置７は、金属酸化物膜の導電性向上などの観点から、好ましくは、エロージョン投影領域３１の外縁から０．２０Ｘｍｍ以上、より好ましくは、０．２５Ｘｍｍ以上の範囲から構成することができる。また、上述した軸外し位置７は、金属酸化物膜の導電性向上などの観点から、好ましくは、エロージョン投影領域３１の外縁から０．５５Ｘｍｍ以下、より好ましくは、０．５０Ｘｍｍ以下の範囲から構成することができる
【００３１】
次に、本実施形態のマグネトロンスパッタリング装置１の作用効果について説明する。
【００３２】
本実施形態のマグネトロンスパッタリング装置１におけるスパッタリング中、ターゲット４からはスパッタ粒子Ｐと酸素負イオンＩとが放出される。スパッタ粒子Ｐの一部は、熱化し、ターゲット４の表面からステージ面３０に向かう方向から外れ、外部に拡散して行く。一方、酸素負イオンＩは、ターゲット４の表面に対してほぼ垂直に放出され、ステージ面３０に向かってほぼ直進する。
【００３３】
ここで、本実施形態のマグネトロンスパッタリング装置１では、上述した特定の軸外し位置７上に処理対象物Ｓを配置することができる。そのため、本実施形態のマグネトロンスパッタリング装置１によれば、従来技術のように特殊な遮蔽壁によって処理対象物Ｓを囲んだ状態としなくても、成膜される金属酸化物膜への酸素負イオンＩの入射を低減させることができる。
【００３４】
それ故、本実施形態のマグネトロンスパッタリング装置１によれば、酸素負イオンＩ照射による着色等の不具合が抑制され、導電性が高く、膜質の良好な金属酸化物膜を製造することが可能になる。
【００３５】
次に、本実施形態の金属酸化物膜の製造方法について説明する。
【００３６】
本実施形態の金属酸化物膜の製造方法では、上述したマグネトロンスパッタリング装置１が用いられる。そして、本実施形態の金属酸化物膜の製造方法では、上述した軸外し位置７に、処理対象物Ｓが配置される。次いで、処理対象物Ｓの表面上にスパッタ粒子Ｐを堆積させることにより、金属酸化物膜が成膜される。
【００３７】
次に、本実施形態の金属酸化物膜の製造方法の作用効果について説明する。
【００３８】
本実施形態の金属酸化物膜の製造方法では、上述したマグネトロンスパッタリング装置１を用い、軸外し位置７に処理対象物Ｓを配置し、処理対象物Ｓの表面上にスパッタ粒子Ｐを堆積させて金属酸化物膜を成膜する。そのため、本実施形態の金属酸化物膜の製造方法によれば、酸素負イオンＩ照射による着色等の不具合が抑制され、導電性が高く、膜質の良好な金属酸化物膜を製造することができる。
【００３９】
本実施形態の金属酸化物膜の製造方法において、軸外し位置７の範囲内で、処理対象物Ｓを中心軸１０側に近づくように配置した場合には、成膜される金属酸化物膜の膜厚を厚くすることができ、軸外し位置７の範囲内で、処理対象物Ｓを中心軸１０から遠ざかるよう配置した場合には、成膜される金属酸化物膜の膜厚を薄くすることができる。このように、本実施形態の金属酸化物膜の製造方法では、軸外し位置７の範囲内で処理対象物Ｓの位置を適宜変更することで、膜厚の異なる金属酸化物膜を容易に成膜することができる。また、本実施形態の金属酸化物膜の製造方法において、例えば、スパッタリングの電力および／または時間を調整すれば、位置を変更せずとも、金属酸化物膜の膜厚や電気抵抗値（導電性）を調整することができる。
【００４０】
なお、マグネトロンスパッタリング装置１、金属酸化物膜の製造方法にて説明した事項については、互いに適宜参照することができる。
【００４１】
（実施形態２）
実施形態２のマグネトロンスパッタリング装置、これを用いた金属酸化物膜の製造方法について、図４を用いて説明する。なお、実施形態２以降において用いられる符号のうち、既出の実施形態において用いた符号と同一のものは、特に示さない限り、既出の実施形態におけるものと同様の構成要素等を表す。
【００４２】
図４に例示されるように、本実施形態のマグネトロンスパッタリング装置１は、さらに、ターゲット４とステージ３との間に、スリット８０を有するマスク部材８を有している。マスク部材８は、例えば、各種の金属材料、石英ガラスなどより構成することができる。
【００４３】
図４に例示されるように、側面視で見た場合に、本実施形態のマグネトロンスパッタリング装置１では、エロージョン形成推定領域４１のスリット８０に最も近い部位４１１と、スリット８０とを結んだ直線の延長線８１が、軸外し位置７と交わるように構成されている。なお、本実施形態では、環状を呈するエロージョン形成推定領域４１のうち、ターゲット４の表面４０に位置する外縁端部が、エロージョン形成推定領域４１のスリット８０に最も近い部位４１１とされている。また、スリット８０の形状としては、例えば、円弧状、矩形状等を例示することができ、特に限定されない。
【００４４】
この構成によれば、熱化したスパッタ粒子Ｐは、スリット８０を通って、軸外し位置７上に配置された処理対象物Ｓの表面に確実に堆積できる。その一方で、酸素負イオンＩは、マスク部材８によって遮蔽される。そのため、上記構成によれば、成膜される金属酸化物膜への酸素負イオンＩの入射をより低減させやすくなる。また、上記構成によれば、ステージ面３０に向かって直線的に飛来してくるスパッタ粒子Ｐはマスク部材８によってカットされ、スリット８０を通って軸外し位置７に飛来してくるスパッタ粒子Ｐだけを選択的に利用することができる。また、上記構成によれば、プレスパッタ時にも不要なスパッタ粒子Ｐの飛来を抑制することができる。それ故、上記構成によれば、膜質のよい金属酸化物膜の製造に有利である。その他の構成および作用効果は、実施形態１と同様である。
【００４５】
なお、上述した従来技術における遮蔽壁は、基板を固定した金属板から連続した金属板を基板上部に張り出すとともに、基板の両側面にも基板を固定した金属板から連続した金属板を張り出すように構成されている。この遮蔽壁は、特殊な形状であるうえ、上述した軸外し位置上を覆うことができない。
【００４６】
本実施形態の金属酸化物膜の製造方法では、本実施形態のマグネトロンスパッタリング装置１が用いられる。そのため、上記と同様に、成膜される金属酸化物膜への酸素負イオンＩの入射をより低減させやすくなる。その他の構成および作用効果は、実施形態１と同様である。
【００４７】
（実施形態３）
実施形態３のマグネトロンスパッタリング装置、これを用いた金属酸化物膜の製造方法について説明する。
【００４８】
本実施形態において、ターゲットホルダー２に保持されるターゲット４は、矩形状の外形とされている。また、エロージョン形成推定領域４１、これをステージ面３０上に垂直投影したエロージョン投影領域３１は、いずれも直線状を呈している。また、本実施形態のマグネトロンスパッタリング装置１は、処理対象物Ｓを移動可能に構成されている。その他の構成は、マスク部材８を有する実施形態２のマグネトロンスパッタリング装置１と同様である。但し、マスク部材８におけるスリットの形状は、矩形状とされている。
【００４９】
本実施形態のマグネトロンスパッタリング装置１によれば、ステージ面３０に向かって直線的に飛来してくるスパッタ粒子Ｐはマスク部材８によってカットされ、スリット８０を通って軸外し位置７に飛来してくるスパッタ粒子Ｐだけを選択的に利用することができる。この際、大型基板等、処理対象物Ｓがスリット８０の面積に対して十分に大きな面積を有する場合であっても、本実施形態のマグネトロンスパッタリング装置１では、処理対象物Ｓを順次移動させることができるので、スリット８０を通って軸外し位置７に飛来してくるスパッタ粒子Ｐだけを用いて大面積の金属酸化物膜を連続的に成膜することができる。その他の作用効果は、実施形態２と同様である。
【００５０】
本実施形態の金属酸化物膜の製造方法では、本実施形態のマグネトロンスパッタリング装置１が用いられる。そのため、上記と同様に、比較的品質のよい金属酸化物膜を連続的に大面積で成膜することができる。その他の構成および作用効果は、実施形態２と同様である。
【００５１】
（実験例１）
−軸外し位置の探索（１）−
マグネトロンスパッタリング装置（アネルバ社製、「ＳＰＦ-２１０Ｈ」）における真空チャンバー内のターゲットホルダーに、アルミニウムドープ酸化亜鉛からなる円盤状（直径４インチ＝１０１．６ｍｍ）のターゲットを取り付けた。当該マグネトロンスパッタリング装置において、ターゲットの表面とステージ面との間の距離Ｘは６５ｍｍである。また、ステージは、略円柱形状を呈しており、ステージ直径は９０ｍｍである。また、ターゲットは、酸化亜鉛中にアルミニウムがＡｌ２Ｏ３として２重量％含まれている。
【００５２】
なお、ターゲットホルダーの裏面側には、磁石ユニットが設けられており、磁石ユニットによって平行磁場が生成し、そこにできている磁場トンネル内で電子が螺旋運動することにより高密度プラズマが生成する。磁場トンネル内で高密度プラズマが起きて高イオン化率となり、その部分が集中的にスパッタされることでターゲットが削られていく。長時間の使用によりターゲットの表面の一部が凹んでいくことで、エロージョンが形成される。
【００５３】
本実験例では、ターゲットにおけるエロージョン形成推定領域は、過去の実験にて使用した同じターゲットに生じたエロージョンの位置から推定した。具体的には、本実験例では、エロージョン形成推定領域を、ターゲットホルダーに保持されたターゲットおよびステージの中心を中心とする外径７０ｍｍ、内径５０ｍｍの環状の形状を呈するものと推定した。
【００５４】
軸外し位置を確認するため、ステージ直径よりも大きな直径を有するシリコンウェハー（直径５インチ＝１２７ｍｍ）をステージ面上に載置した。なお、上記エロージョン形成推定領域をステージ面上に垂直投影したエロージョン投影領域の外縁からステージ面に沿って外方に０．１５Ｘｍｍ（本実験例では、９．８ｍｍ）以上０．６０Ｘｍｍ（本実験例では、３９ｍｍ）以下の範囲は、ステージ面の外周部に存在する。そのため、本実験例では、ターゲットホルダーに保持されたターゲットおよびステージの中心を通る中心軸からシリコンウェハーの中心を２０ｍｍずらした位置に配置し、当該位置をずらした側では、エロージョン投影領域の外縁からステージ面に沿って外方に０．１５Ｘｍｍ以上０．６０Ｘｍｍ以下の範囲内に、シリコンウェハーの表面が確実に存在するように調整した。
【００５５】
次いで、電力：４００Ｗ、スパッタリング時間：２０分間、スパッタガス：Ａｒ、１０ＳＣＣＭ、ベース圧力：１×１０−５Ｐａ、スパッタリング圧力：０．７Ｐａという成膜条件にて、ＤＣスパッタリングを行い、シリコンウェハーの表面全面にＡＺＯ膜を成膜した。なお、上記のＤＣスパッタリングによると、環状のエロージョン形成推定領域の直下からその内側には、酸素負イオンが入射する。
【００５６】
次いで、成膜されたＡＺＯ膜について、ターゲットホルダーに保持されたターゲットおよびステージの中心を通る中心軸からステージ径方向外方に向かって、四探針法にてシート抵抗値を測定した。なお、ＡＺＯ膜の膜厚は、スパッタリング時の電力に比例し、シート抵抗値もＡＺＯ膜の膜厚に依存する。４００Ｗの電力で成膜した場合、シート抵抗値が１Ω以下であれば、膜の品質は良いものと判断できる。
【００５７】
図５に、シリコンウェハーの外縁からの距離とシート抵抗値との関係を示す。なお、図５には、ターゲットホルダーに保持されたターゲットおよびステージの中心を通る中心軸の位置（図５中、４５ｍｍの位置）、エロージョン投影領域の外縁の位置（中心軸から３５ｍｍの位置、つまり、図５中、８０ｍｍの位置）、エロージョン投影領域の外縁からステージ面に沿って外方に０．１５Ｘｍｍの位置（ここでは、エロージョン投影領域の外縁からステージ面に沿って外方に９．８ｍｍの位置、つまり、図５中、９０ｍｍの位置）、同じく０．６０Ｘｍｍの位置（ここでは、エロージョン投影領域の外縁からステージ面に沿って外方に３９ｍｍの位置、つまり、図５中、１２０ｍｍの位置）がそれぞれ示されている。
【００５８】
図５によれば、次のことがわかる。スパッタリング後、シリコンウェハー上には同心円状の干渉縞が観察された。そして、その同心円の中央部である、中心軸周りでは、シート抵抗値が４０〜５０Ω／□と比較的高い値を示した。また、上記中央部の外周部では、干渉縞が同心円状に密に分布しており、シート抵抗値が３００〜５００Ω／□とさらに高い値を示した。この部分は、酸素負イオンの入射によって膜が損傷しているといえる。上記外周部のさらに外側には、白色の帯状円が観察された。帯状円の位置は、図５でいえば、８０ｍｍの位置付近であった。この白い帯状円の部分では、シート抵抗値は１０〜２０Ω／□であり、帯状円の外側では同心円の間隔が広くなっていた。そして、エロージョン投影領域の外縁からステージ面に沿って外方に０．１５Ｘｍｍ以上０．６０Ｘｍｍ以下の範囲では、シート抵抗値が１Ω／□以下となっていた。これは、この範囲には酸素負イオンが入射せず（飛来せず）、品質の高いＡＺＯ膜が形成されたためである。
【００５９】
上記の結果から、エロージョン投影領域の外縁からステージ面に沿って外方に０．１５Ｘｍｍ以上０．６０Ｘｍｍ以下の範囲からなる軸外し位置上に、スパッタ粒子を堆積させる処理対象物を配置可能に構成することによって、従来技術のように特殊な遮蔽壁によって処理対象物を囲んだ状態としなくても、成膜される金属酸化物膜への酸素負イオンの入射を低減させることができ、その結果、酸素負イオン照射による着色が抑制され、導電性が高く、膜質の良好な金属酸化物薄膜を製造できることが確認された。なお、本実験例では、電力４００Ｗで成膜しているが、例えば、電力２００Ｗで成膜した場合には、ＡＺＯ膜の膜厚が薄くなり、シート抵抗値は高めとなるが、概ね１Ω前後のシート抵抗値であれば、品質の良い膜が成膜できていると考えられる。
【００６０】
（実験例２）
−軸外し位置の探索（２）−
ターゲットの表面とステージ面との間の距離Ｘを４５ｍｍとした点以外は、実験例１と同様にして、シリコンウェハー外縁からの距離とシート抵抗値との関係を求めた。その結果を図６に示す。
【００６１】
図６によれば、エロージョン投影領域の外縁からステージ面に沿って外方に０．１５Ｘｍｍ以上の範囲において、シート抵抗値が１Ω／□以下となっていた。この結果から、ターゲットの表面とステージ面との間の距離Ｘが変わっても、実験例１と同様の結果が得らえることがわかる。
【００６２】
（実験例３）
−基板の配置位置と金属酸化物膜の膜厚との関係−
実験例１のマグネトロンスパッタリング装置を用い、図３に示したように、ステージの外周部に基板を突出させた状態となるように、保持部材にて基板を保持した。つまり、本実験例において、基板は、保持部材に保持された状態で上述した軸外し位置に配置される。具体的には、基板は、エロージョン投影領域の外縁から近い方の端面が、エロージョン投影領域の外縁から１５ｍｍの位置にあり、エロージョン投影領域の外縁から遠い方の端面が、エロージョン投影領域の外縁から３５ｍｍの位置にある。したがって、基板は、上述したエロージョン投影領域の外縁から０．１５Ｘ＝９．８ｍｍ以上０．６０Ｘ＝３９ｍｍ以下（Ｘ＝６５ｍｍ）の領域内に存在している。
【００６３】
なお、本実験例では、基板には、大きさ２０ｍｍ×２０ｍｍ、厚さ１ｍｍの高純度石英ガラス基板を用いた。また、保持部材は、長手方向の長さ１１５ｍｍ、幅１５ｍｍ、厚さ１．５ｍｍのアルミニウム板からなる。保持部材は、基板側とは反対側の端部に形成された直径３ｍｍの穴にねじを螺合することによりステージ面に取り付けた。また、基板は、保持部材におけるねじ側とは反対側の端部表面にポリイミド製両面テープにて固定した。
【００６４】
実験例１と同じ条件にて、ＤＣスパッタリングを行い、基板上にＡＺＯ膜を成膜した。なお、本実験例において、基板は加熱していない。
【００６５】
図７に、中心軸側の基板端面からの距離とＡＺＯ膜の膜厚との関係を示す。図７の横軸において、０ｍｍの位置が、エロージョン投影領域の外縁から近い方の基板端面の位置である。また、２０ｍｍの位置が、エロージョン投影領域の外縁から遠い方の基板端面の位置である。
【００６６】
図７によれば、次のことがわかる。ターゲットホルダーに保持されたターゲットおよびステージの中心を通る中心軸に近い方が、熱化したスパッタ粒子の粒子濃度が高くなり、中心軸から外側に行くほど、熱化したスパッタ粒子の粒子濃度が低くなることがわかる。例えば、エロージョン投影領域の外縁から近い方の基板端面から２．５ｍｍの位置では、膜厚は、１６００ｎｍ程度である。また、エロージョン投影領域の外縁から外側に行くほど膜厚は減少し、エロージョン投影領域の外縁から近い方の基板端面から１７．５ｍｍの位置では、膜厚は、１０５０ｎｍ程度まで薄くなっている。
【００６７】
上記の結果から、スパッタリング時の電力やスパッタリング時間を調節する以外にも、上述した軸外し位置の範囲内で基板の位置を変えることで、成膜される金属酸化物膜の膜厚を調節できることがわかる。
【００６８】
（実験例４）
−ＡＺＯ膜の膜厚を変化させた場合の正反射率の変化−
実験例３と同様にして、膜厚を変化させたＡＺＯ膜を複数作製し、正反射率を測定した。但し、ＡＺＯ膜の正反射率を測定する際に、石英ガラスの裏面が平滑であると、反射光に裏面反射も入ってしまうため、正確な正反射率を測定することができない。そのため、本実験例では、石英ガラス基板の裏面を６００メッシュの炭化ケイ素研磨剤にて曇りガラス状にした。したがって、本実験例において、石英ガラス基板は透明ではなく、透光性を有している。また、スパッタリング時間は、２０分から１分まで変化させた。スパッタリング温度は、室温とした。
【００６９】
図８に、ＡＺＯ膜の厚さを変化させた場合の正反射率の変化を示す。図８に示されるように、スパッタリング時間が２０分の場合、波長１４００ｎｍ付近、スパッタリング時間が５分の場合、波長１２５０ｎｍ付近で正反射率が０になった。これはＡＺＯ膜に由来するものと考えられる。一方、スパッタリング時間が３分以下の場合、正反射率が０にはならず、波長１３００ｎｍ付近で正反射率が４％程度の極小値を示した。石英ガラス基板の正反射率を測定したところ、全波長にわたって４％程度の正反射率を示した。
【００７０】
また、スパッタリング時間が２０分の場合、波長１４００ｎｍ付近から正反射率が上昇し、波長２５００ｎｍ付近で正反射率が６０％の最大値を示した。また、スパッタリング時間が５分の場合、スパッタリング時間が２０分の場合よりも低波長の波長１２５０ｎｍから近赤外線を反射し始め、波長２５００ｎｍ付近で正反射率が６０％の最大値を示した。また、スパッタリング時間が３分の場合、正反射率の最大値は、波長２５００ｎｍでも４０％以下であった。そして、スパッタリング時間を３分、２分、１分と短縮すると、近赤外線の正反射率の最大値は、波長２５００ｎｍで３０％、２０％、１０％と低下した。
【００７１】
なお、本実験例における成膜速度は、約６０〜７０ｎｍ／分であるため、スパッタリング時間が５分の条件で成膜されたＡＺＯ膜の膜厚は、約３００〜３５０ｎｍである。また、上記正反射率の測定以外にも、各膜のシート抵抗値も併せて測定した。図５中に示したシート抵抗値は、石英ガラス基板の中央で四探針法にて測定した値である。
【００７２】
本実験例では、スパッタリング時間が３分以下の場合には、正反射率が０にはならなかった。一方、スパッタリング時間が５分以上の場合には、膜厚が薄いため１４００ｎｍ付近の波長の光に対してＡＺＯ膜は透明になり、石英基板ガラスの反射率を示しているものと推測される。上記の結果から、より透明で近赤外線反射率の高い品質のよいＡＺＯ膜を得るためには、スパッタリング時間を５分間以上とすることが好ましいといえる。
【００７３】
（実験例５）
−ＡＺＯ膜の結晶相−
実験例４にて作製した、スパッタリング時間を変化させて成膜したＡＺＯ膜について、結晶相を調べた。測定には、リガク社製、Ｒａｄ−２Ｘ薄膜Ｘ線回折装置を用いた。装置運転条件は、４０ｋＶ、３０Ａで２θが２０°〜７０°までの角度を走査するという条件とした。その結果を図９に示す。
【００７４】
実験例４では、スパッタリング温度が室温であったにも関わらず、スパッタリング時間が１分、３分、５分、２０分のいずれの場合についても、ＺｎＯの回折ピークが観察された。但し、本実験例では、ＺｎＯの（００２）、（１０２）、（１０３）の３つの回折ピークしか観察されなかった。これは、結晶が配向しているためである。結晶は、完全にｃ軸配向しているわけではないが、（１０１）、（１００）の回折ピークが観察されなかったことから、各ＡＺＯ膜では、かなりの程度結晶が配向しているものと考えられる。回折ピークの強度は、スパッタリング時間が最も長い２０分の場合が最も高かった。また。回折ピークの強度は、スパッタリング時間が５分、３分、１分になるにつれて減少した。
【００７５】
（実験例６）
−３回成膜したＡＺＯ膜の正反射率−
スパッタリング電力：４００Ｗ、スパッタリング時間：２０分、図８と同じ位置という条件で、３回成膜したＡＺＯ膜について測定した正反射率を、図１０に示す。なお、図１０中に示したシート抵抗値は、石英ガラス基板の中央で四探針法にて測定した値である。
【００７６】
図１０によれば、いずれのＡＺＯ膜も波長１４００ｎｍ付近で正反射率が０となり、波長が長くなるについて正反射率が増加し、波長２５００ｎｍ付近において正反射率が６０％の最大値を示した。また、いずれのＡＺＯ膜もシート抵抗値が１Ω以下とほぼ同じ値を示した。この結果から、上述した軸外しの位置上に基板を配置して成膜することで、高い再現性で膜質のよいＡＺＯ膜を成膜できることが確認された。
【００７７】
本発明は、上記各実施形態、各実験例に限定されるものではなく、その要旨を逸脱しない範囲において種々の変更が可能である。
【符号の説明】
【００７８】
１  マグネトロンスパッタリング装置
２  ターゲットホルダー
３  ステージ
３０  ステージ面
３１  エロージョン投影領域
４  ターゲット
４０  ターゲットの表面
４１  エロージョン形成推定領域
７  軸外し位置
Ｐ  スパッタ粒子
Ｓ  処理対象物
【図１】
2020033594.tif 000003
【図２】
2020033594.tif 000004
【図３】
2020033594.tif 000005
【図４】
2020033594.tif 000006
【図５】
2020033594.tif 000007
【図６】
2020033594.tif 000008
【図７】
2020033594.tif 000009
【図８】
2020033594.tif 000010
【図９】
2020033594.tif 000011
【図１０】
2020033594.tif 000012